(57)【特許請求の範囲】
【請求項１】
互いに対向する第１の主面及び第２の主面を有し且つ高分子ブロック共重合体を含有する高分子フォトニック結晶を備え、
前記高分子ブロック共重合体のミクロ相分離構造が、前記第１の主面及び前記第２の主面に垂直な軸を中心として同心円状に配向し且つ前記高分子フォトニック結晶の厚さ方向の中心を基準として対称に形成されていることを特徴とする光学素子。
【請求項２】
前記高分子ブロック共重合体の重量平均分子量が８００，０００以上である、請求項１に記載の光学素子。
【請求項３】
前記高分子フォトニック結晶が、アクリレート及びメタクリレートからなる群より選ばれる少なくとも１種の光重合性モノマーを含む組成物を重合させて得られる高分子化合物を更に含有することを特徴とする請求項１又は２に記載の光学素子。
【請求項４】
前記高分子フォトニック結晶が、フタル酸エステル、アジピン酸エステル、リン酸エステル、トリメリット酸エステル、クエン酸エステル、エポキシ化合物及びポリエステルからなる群より選ばれる少なくとも１種の可塑剤を更に含有することを特徴とする請求項１〜３のいずれか一項に記載の光学素子。
【請求項５】
互いに対向する第１部材の主面及び第２部材の主面の間に、高分子ブロック共重合体と、光重合開始剤と、当該高分子ブロック共重合体及び光重合開始剤を可溶な光重合性モノマーとを含有する溶液を介在させた状態で、前記第１部材の主面及び前記第２部材の主面に垂直な回転軸を中心として前記第１部材及び前記第２部材を相互に逆方向に回転させる第１工程と、
前記第１工程の後、前記溶液に光を照射することにより前記光重合性モノマーを重合させて、前記高分子ブロック共重合体のミクロ相分離構造が前記回転軸を中心として同心円状に配向した高分子フォトニック結晶を得る第２工程と、を備えることを特徴とする光学素子の製造方法。
【請求項６】
前記高分子ブロック共重合体の重量平均分子量が８００，０００以上である、請求項５に記載の光学素子の製造方法。
【請求項７】
前記光重合性モノマーが、アクリレート及びメタクリレートからなる群より選ばれる少なくとも１種であることを特徴とする請求項５又は６に記載の光学素子の製造方法。
【請求項８】
前記溶液が、フタル酸エステル、アジピン酸エステル、リン酸エステル、トリメリット酸エステル、クエン酸エステル、エポキシ化合物及びポリエステルからなる群より選ばれる少なくとも１種の可塑剤を更に含有することを特徴とする請求項５〜７のいずれか一項に記載の光学素子の製造方法。
【発明の詳細な説明】
【技術分野】
【０００１】
本発明は、光学素子及びその製造方法に関する。特に、高分子フォトニック結晶を備えた光学素子及びその製造方法に関する。
【背景技術】
【０００２】
フォトニック結晶は、屈折率の異なる物質が光の波長程度で周期構造を形成することで、特定の波長の光を完全に遮断するバンドギャップ（フォトニックバンドギャップ）が発生し、特定の光の透過性をその結晶構造に応じて制御することが知られている。特許文献１，２では、イオンビーム露光によって作製された同心円状凹凸パターン基板上にスパッタリング法によって多層膜を形成することで得られる、同心円状の屈折率周期構造を有するフォトニック結晶について提案されている。
【０００３】
特許文献１，２では、同心円状に屈折率周期構造を形成することで、フォトニック結晶面内で異なる偏光透過特性を有するフォトニック結晶偏光フィルタについて開示されているが、特許文献１，２の方法では大掛かりなパターン露光装置、スパッタリング装置が必要である。
【０００４】
前記のような大掛かりな装置が必要なトップダウン法によるフォトニック結晶作製法に対して、特許文献３では、高分子ブロック共重合体のミクロ相分離構造を利用したボトムアップによるフォトニック結晶について提案されている。
【０００５】
特許文献３では、高分子ブロック共重合体の自己組織化を利用することで、大掛かりな装置を必要とせず、非常に規則性の高い単結晶のミクロ相分離構造を形成させる方法について開示されているが、フォトニック結晶を光学素子として利用する場合に光学特性を大きく左右するミクロ相分離構造の配向性について制御されていない。更に、特許文献３で開示されている作製方法では、溶媒を多量に含むゲル状であり、構造安定性に問題が有る。
【０００６】
高分子ブロック共重合体のミクロ相分離構造をフォトニック結晶として利用する場合の前記高分子ブロック共重合体のミクロ相分離構造の配向制御について、ずり流動場を印加することで配向制御が可能であることが古くから知られている。例えば、非特許文献１〜３では、ずり速度がミクロ相分離構造の配向性に与える影響について検討されている。しかしながら、フォトニック結晶として利用可能なほどミクロ相分離構造周期が大きなものではなく、また、その配向性もフォトニック結晶光学素子として利用するには不充分である。
【先行技術文献】
【特許文献】
【０００７】
【特許文献１】特許第４４２７０２６号公報
【特許文献２】国際公開第２００８／０１０３１６号パンフレット
【特許文献３】国際公開第２００８／０４７５１４号パンフレット
【非特許文献】
【０００８】
【非特許文献１】Ｍａｃｒｏｍｏｌｅｃｕｌｅｓ  １９９５、２８、Ｐ．３００８−３０１１
【非特許文献２】Ｊｏｕｒｎａｌ  ｏｆ  Ｐｈｙｓｉｃｓ：Ｃｏｎｄｅｎｓｅｄ  Ｍａｔｔｅｒ  ２００１、１３、Ｒ６４３−Ｒ６７１
【非特許文献３】Ｐｏｌｙｍｅｒ  Ｊｏｕｒｎａｌ  ３７，１２，９００−９０５（２００５）
【発明の概要】
【発明が解決しようとする課題】
【０００９】
フォトニック結晶を光学素子として利用する場合、フォトニック結晶の屈折率周期構造を高度に配向制御することが光学素子の光学特性の向上に重要な課題であり、さらに、このようなフォトニック結晶を利用した光学素子を大掛かりな装置を用いることなく製造する方法の模索は工業的に非常に重要な課題である。
【００１０】
本発明は、前記課題を解決しようとするものであり、高度に配向制御された同心円状のミクロ相分離構造を有する高分子フォトニック結晶を備え、従来に比して光学特性を向上させることが可能な光学素子を提供することを目的とする。また、本発明は、このような光学素子を簡便で安価な方法で作製可能な光学素子の製造方法を提供することを目的とする。
【課題を解決するための手段】
【００１１】
本発明者は、ミクロ相分離構造を有する高分子フォトニック結晶を備えた光学素子において、ミクロ相分離構造がランダム配向している状態では高分子フォトニック結晶の対向する主面において光学特性が異なり、このような高分子フォトニック結晶を用いた場合には光学素子としての光学特性が充分でないことを見出した。これに対し本発明者は、ミクロ相分離構造の配向性を高分子フォトニック結晶における対向する主面において対称となるように調整することで光学素子としての光学特性が向上することを見出し、さらに、溶液状態のミクロ相分離構造の配向性を高分子フォトニック結晶の対向する主面において対称となるように調整した上で、特定の固定方法によって当該ミクロ相分離構造を固定することにより、著しく光学特性を向上させることができることを見出した。
【００１２】
すなわち、本発明に係る光学素子は、互いに対向する第１の主面及び第２の主面を有し且つ高分子ブロック共重合体を含有する高分子フォトニック結晶を備え、高分子ブロック共重合体のミクロ相分離構造が、第１の主面及び第２の主面に垂直な軸を中心として同心円状に配向し且つ高分子フォトニック結晶の厚さ方向の中心を基準として対称に形成されていることを特徴とする。
【００１３】
本発明に係る高分子フォトニック結晶の光学素子では、高分子ブロック共重合体のミクロ相分離構造が第１の主面及び第２の主面に垂直な軸を中心として同心円状に配向しているため、同心円状に配向した屈折率周期構造に基づきフォトニック結晶としての光学特性を発現できる。そして、本発明に係る高分子フォトニック結晶の光学素子では、ミクロ相分離構造が高分子フォトニック結晶の厚さ方向の中心を基準として対称に高分子フォトニック結晶に形成されているため、第１の主面側と第２の主面側とで光学特性を均質化することが可能である。これにより、従来に比してフォトニック結晶としての光学特性を向上させることができる。
【００１４】
高分子ブロック共重合体の重量平均分子量は、８００，０００（ｇ／ｍｏｌ）以上であることが好ましい。この場合、フォトニック結晶としての光学特性を発現させるために必要な周期構造を更に良好に得ることができる。
【００１５】
高分子フォトニック結晶は、アクリレート及びメタクリレートからなる群より選ばれる少なくとも１種の光重合性モノマーを含む組成物を重合させて得られる高分子化合物を更に含有することが好ましい。
【００１６】
高分子フォトニック結晶は、フタル酸エステル、アジピン酸エステル、リン酸エステル、トリメリット酸エステル、クエン酸エステル、エポキシ化合物及びポリエステルからなる群より選ばれる少なくとも１種の可塑剤を更に含有してもよい。
【００１７】
本発明に係る光学素子の製造方法は、互いに対向する第１部材の主面及び第２部材の主面の間に、高分子ブロック共重合体と、光重合開始剤と、当該高分子ブロック共重合体及び光重合開始剤を可溶な光重合性モノマーとを含有する溶液を介在させた状態で、第１部材の主面及び第２部材の主面に垂直な回転軸を中心として第１部材及び第２部材を相互に逆方向に回転させる第１工程と、第１工程の後、溶液に光（活性光線）を照射することにより光重合性モノマーを重合させて、高分子ブロック共重合体のミクロ相分離構造が回転軸を中心として同心円状に配向した高分子フォトニック結晶を得る第２工程と、を備えることを特徴とする。
【００１８】
本発明に係る光学素子の製造方法では、第１工程において、第１部材の主面及び第２部材の主面の間に、高分子ブロック共重合体を含む溶液を介在させた状態で、第１部材の主面及び第２部材の主面に垂直な回転軸を中心として第１部材及び第２部材を相互に逆方向に回転させることにより、高分子ブロック共重合体のミクロ相分離構造が溶液状態において回転軸を中心として同心円状に配向し且つ高分子フォトニック結晶の厚さ方向の中心を基準として対称に形成される。そして、第２工程において、溶液中の光重合性モノマーを重合させることにより、第１工程で得られたミクロ相分離構造の配向状態を保持しつつミクロ相分離構造を固定化して高分子フォトニック結晶を得ることができる。このような高分子フォトニック結晶を備える光学素子では、第１部材の主面側に位置する高分子フォトニック結晶の主面と、第２部材の主面側に位置する高分子フォトニック結晶の主面とで光学特性を均質化することが可能であり、従来に比して光学特性を向上させることができる。
【００１９】
高分子ブロック共重合体の重量平均分子量は、８００，０００（ｇ／ｍｏｌ）以上であることが好ましい。この場合、フォトニック結晶としての光学特性を発現させるために必要な周期構造を更に良好に得ることができる。高分子ブロック共重合体の含有量は、溶液の全質量基準で３〜３０質量％であることが好ましい。
【００２０】
光重合性モノマーは、アクリレート及びメタクリレートからなる群より選ばれる少なくとも１種であることが好ましい。
【００２１】
上記溶液は、フタル酸エステル、アジピン酸エステル、リン酸エステル、トリメリット酸エステル、クエン酸エステル、エポキシ化合物及びポリエステルからなる群より選ばれる少なくとも１種の可塑剤を更に含有してもよい。
【発明の効果】
【００２２】
本発明によれば、高度に配向制御された同心円状のミクロ相分離構造を有するフォトニック結晶を備え、従来に比して光学特性を向上させることが可能な光学素子を提供することができる。さらに、本発明によれば、このような光学素子を簡便で安価な方法で作製可能な光学素子の製造方法を提供することができる。これにより、大面積の高分子フォトニック結晶を備えた光学素子を容易に製造することもできる。
【図面の簡単な説明】
【００２３】
【図１】本発明の一実施形態に係る光学素子の一部を示す斜視図である。
【図２】本発明の一実施形態に係る光学素子の製造方法の一工程を模式的に示す図面である。
【図３】結晶の両側から配向制御した高分子フォトニック結晶フィルムの２次元超小角Ｘ線散乱パターンを示す図面である。
【図４】結晶の片側から配向制御した高分子フォトニック結晶フィルムの２次元超小角Ｘ線散乱パターンを示す図面である。
【図５】結晶の両側から配向制御した高分子フォトニック結晶フィルムにおける一次ピークの散乱強度の方位角依存性を示す図面である。
【図６】結晶の片側から配向制御した高分子フォトニック結晶フィルムにおける一次ピークの散乱強度の方位角依存性を示す図面である。
【図７】フィルムの厚さ方向の位置と一次ピークにおける方位角方向の半値全幅との関係を示す図面である。
【図８】偏光透過スペクトルを示す図面である。
【発明を実施するための形態】
【００２４】
以下、本発明に係る光学素子及びその製造方法の好適な実施形態について、図面を参照しながら詳細に説明する。
【００２５】
（光学素子）
図１は、本実施形態に係る光学素子の一部を示す斜視図である。本実施形態に係る光学素子１は、例えば偏光フィルタである。光学素子１は、互いに対向する主面（第１の主面）３ａ及び主面（第２の主面）３ｂを有する高分子フォトニック結晶３を備える。高分子フォトニック結晶３は、例えば円形のフィルム状を呈している。
【００２６】
「フォトニック結晶」とは、異なる屈折率を有する物質を光の波長程度の大きさのユニットで周期的に配列した構造体のことである。この周期構造によって、特定の波長の光を完全に遮断するバンドギャップ（フォトニックバンドギャップ）が発生し、特定の光の透過性をその結晶構造に応じて制御することができる。
【００２７】
高分子フォトニック結晶３は、高分子ブロック共重合体を含有している。「高分子ブロック共重合体」とは、例えば、モノマーＡから形成されたポリマー鎖と、モノマーＢから形成されたポリマー鎖など、二種以上のポリマー鎖が結合した共重合体をいう。
【００２８】
本実施形態において使用される高分子ブロック共重合体としては、例えば、ポリスチレン−ｂ−ポリ（メチルメタクリレート）、ポリスチレン−ｂ−ポリ（エチルメタクリレート）、ポリスチレン−ｂ−ポリ（プロピルメタクリレート）、ポリスチレン−ｂ−ポリ（ｔｅｒｔ−ブチルメタクリレート）、ポリスチレン−ｂ−ポリ（ｎ−ブチルメタクリレート）、ポリスチレン−ｂ−ポリ（イソプロピルメタクリレート）、ポリスチレン−ｂ−ポリ（ペンチルメタクリレート）、ポリスチレン−ｂ−ポリ（ヘキシルメタクリレート）、ポリスチレン−ｂ−ポリ（デシルメタクリレート）、ポリスチレン−ｂ−ポリ（ドデシルメタクリレート）、ポリスチレン−ｂ−ポリ（メチルアクリレート）、ポリスチレン−ｂ−ポリ（ｔｅｒｔ−ブチルアクリレート）、ポリスチレン−ｂ−ポリブタジエン、ポリスチレン−ｂ−ポリイソプレン、ポリスチレン−ｂ−ポリジメチルシロキサン、ポリブタジエン−ｂ−ポリジメチルシロキサン、ポリイソプレン−ｂ−ポリジメチルシロキサン、ポリビニルピリジン−ｂ−ポリ（メチルメタクリレート）、ポリビニルピリジン−ｂ−ポリ（ｔｅｒｔ−ブチルメタクリレート）、ポリビニルピリジン−ｂ−ポリブタジエン、ポリビニルピリジン−ｂ−イソプレン、ポリブタジエン−ｂ−ポリビニルナフタレン、ポリビニルナフタレン−ｂ−ポリ（メチルメタクリレート）、ポリビニルナフタレン−ｂ−ポリ（ｔｅｒｔ−ブチルメタクリレート）等の２元ブロック共重合体、ポリスチレン−ｂ−ポリブタジエン−ｂ−ポリ（メチルメタクリレート）、ポリスチレン−ｂ−ポリブタジエン−ｂ−ポリ（ｔｅｒｔ−ブチルメタクリレート）、ポリスチレン−ｂ−ポリイソプレン−ｂ−ポリ（メチルメタクリレート）、ポリスチレン−ｂ−ポリイソプレン−ｂ−ポリ（ｔｅｒｔ−ブチルメタクリレート）等の３元ブロック共重合体等が挙げられる。なお、高分子ブロック共重合体は、構成成分間で屈折率が異なれば上記に限ることはない。
【００２９】
高分子ブロック共重合体の重量平均分子量の下限値は、フォトニック結晶としての光学特性を発現させるために必要な周期構造が良好に得られる観点から、８００，０００（ｇ／ｍｏｌ）以上が好ましく、１，０００，０００（ｇ／ｍｏｌ）以上がより好ましく、１，１００，０００（ｇ／ｍｏｌ）以上が更に好ましい。上記重量平均分子量の上限値は、フォトニック結晶としての光学特性を発現させるために必要な周期構造が更に良好に得られる観点から、３，０００，０００（ｇ／ｍｏｌ）以下が好ましく、２，５００，０００（ｇ／ｍｏｌ）以下がより好ましく、２，０００，０００（ｇ／ｍｏｌ）以下が更に好ましい。なお、重量平均分子量は、ゲルパーミエーションクロマトグラフィー（ＧＰＣ）を用いてポリスチレン換算の重量平均分子量として得ることができる。
【００３０】
高分子フォトニック結晶３は、シリンダー状のミクロ相分離構造５を含んでいる。「ミクロ相分離構造」とは、高分子ブロック共重合体の異種のポリマー鎖が互いに混じり合うことなく相分離し、これにより秩序だったミクロドメイン構造を作り、このミクロドメイン構造が周期的に配置した集合体をいう。
【００３１】
「ミクロドメイン構造」は、高分子ブロック共重合体の組成等に応じて、様々な形態を示す。例えば、２つのブロック鎖が層状に交互に並んだ構造のラメラ状のもの、一方のポリマー鎖からなるマトリックス中に、他方のブロック鎖が円柱状に存在する構造のシリンダー状、球形に存在する球状、網の目構造になったジャイロイド状の構造等に分類される。
【００３２】
高分子フォトニック結晶３では、ミクロ相分離構造５のシリンダー状ミクロドメイン構造７が主面３ａ及び主面３ｂに垂直な中心軸Ａ１を中心として同心円状に配向している。なお、本実施形態の光学素子１に含まれるミクロ相分離構造５の形態及び繰り返し周期は図１に示されるものに限定されるものではない。
【００３３】
また、ミクロ相分離構造５は、高分子フォトニック結晶３の厚さ方向の中心面Ｐを基準として面対称（鏡面対称）に形成されている。すなわち、高分子フォトニック結晶３の厚さ方向の中心面Ｐから主面３ａにかけてのミクロ相分離構造５の配向状態と、中心面Ｐから主面３ｂにかけてのミクロ相分離構造５の配向状態とは略同一である。なお、中心面Ｐは、高分子フォトニック結晶３の厚さ方向の中心を通り且つ当該厚さ方向に直交する平面に相当する。
【００３４】
配向状態が略同一であるとは、シリンダー状ミクロドメイン構造７の隣接間隔、直径などが中心面Ｐを基準とした対称位置において互いに略同一であることを意味する。配向状態の対称性の指標として、第１部材及び第２部材の回転方向と平行方向からＸ線を入射した際に得られる超小角Ｘ線散乱パターン（図３及び図４）の一次ピーク強度の方位角依存性（図５及び図６）の半値全幅を厚み方向に対して評価した際、中心位置を基準として対称であり、その中心位置を基準とした対称位置における半値全幅の値の差が２０％以内であることが好ましい。
【００３５】
高分子フォトニック結晶３は、高分子ブロック共重合体以外の構成成分として、高分子ブロック共重合体及び光重合開始剤を可溶な光重合性モノマーを単量体成分として含む組成物を光重合開始剤の存在下で光重合させて得られる光硬化性樹脂（高分子化合物）を含んでいる。上記光重合性モノマーとしては、アクリレート及びメタクリレートからなる群より選ばれる少なくとも１種が好ましい。上記光重合性モノマーとしては、単官能性モノマー又は多官能性モノマーのいずれでもよく、例えばカルボキシエチルアクリレート、イソボニルアクリレート、オクチルアクリレート、ノニルフェノキシポリエチレングリコールアクリレート、ジシクロペンテニルアクリレート、ジシクロペンテニルオキシエチルアクリレート、ジシクロペンタニルアクリレート、ベンジルアクリレート、フェノキシエチルアクリレート、ジシクロペンテニルオキシエチルメタクリレート、ジシクロペンタニルメタクリレート、ベンジルメタクリレート、オクチルメタクリレートなどの単官能モノマー、ジエチレングリコールアクリレート、１，４−ブタンジオールジアクリレート、１，６−ヘキサンジオールアクリレート、１,９−ノナンジオールジアクリレート、ポリプロピレングレコールジアクリレート、ＥＯ変性ビスフェノールＡジアクリレート、ジシクロペンタニルジアクリレート、ネオペンチルグリコール変性トリメチロールプロパンジアクリレート、４，４′−ジアクリロイルオキシスチルベン、ジエチレングリコールメタクリレート、１，４−ブタンジオールジメタクリレート、１，６−ヘキサンジオールメタクリレート、１,９−ノナンジオールジメタクリレート、ジシクロペンタニルジメタクリレート、ネオペンチルグリコールジメタクリレート、ＥＯ変性ビスフェノールＡジメタクリレート、トリス（２−アクリロイルオキシエチル）イソシアヌレート、カプロラクトン変性ジペンタエリトリトールヘキサアクリレートなどの多官能モノマーが該当する。上記光重合性モノマーとしては、多官能モノマーが好ましく、例えばジシクロペンタニルアクリレート、ネオペンチルグリコール変性トリメチロールプロパンジアクリレート、１，４−ブタンジオールジアクリレート、１，６−ヘキサンジオールアクリレート、１，９−ノナンジオールジアクリレート、カプロラクトン変性ジペンタエリトリトールヘキサアクリレート等がより好ましい。上記光重合性モノマーは単独で使用しても良く、あるいは、２種類以上を混合して使用しても良い。光硬化性樹脂の含有量は、高分子フォトニック結晶３の全質量基準で４０〜９０質量％が好ましい。
【００３６】
また、高分子フォトニック結晶３は、可塑剤等、他の成分を含有させることができる。可塑剤としては、例えば、フタル酸ジオクチル等のフタル酸エステル、アジピン酸エステル、リン酸エステル、トリメリット酸エステル、クエン酸エステル、エポキシ化合物、ポリエステル等から選ばれた少なくとも１種の可塑剤が挙げられる。高分子フォトニック結晶３がこれらの可塑剤を含有することにより、ミクロ相分離構造の規則性を向上することができる。可塑剤の含有量は、高分子フォトニック結晶３の全質量基準で５〜５０質量％が好ましい。
【００３７】
高分子フォトニック結晶３の厚さの下限値は、配向制御を更に良好に行うことが可能であり、更に良好な光学特性が得られる観点から、０．０１ｍｍ以上が好ましく、０．０５ｍｍ以上がより好ましく、０．１ｍｍ以上が更に好ましい。高分子フォトニック結晶３の厚さの上限値は、配向制御を更に良好に行うことが可能であり、更に良好な光学特性が得られる観点から、１．００ｍｍ以下が好ましく、０．８ｍｍ以下がより好ましく、０．６ｍｍ以下が更に好ましい。
【００３８】
本実施形態に係る光学素子１では、高分子ブロック共重合体のミクロ相分離構造５が主面３ａ，３ｂに垂直な中心軸Ａ１を中心として同心円状に配向して高分子フォトニック結晶３に形成されているため、屈折率周期構造に基づきフォトニック結晶としての光学特性を発現できる。そして、本実施形態に係る光学素子１では、ミクロ相分離構造５が高分子フォトニック結晶３の厚さ方向の中心面Ｐを基準として対称に高分子フォトニック結晶３に形成されているため、主面３ａ側と主面３ｂ側とで光学特性を均質化することが可能である。これにより、従来に比して光学特性を向上させることができる。
【００３９】
（光学素子の製造方法）
本実施形態に係る光学素子の製造方法は、例えば溶液調製工程、配向性付与工程（第１工程）、アニール工程及び光重合工程（第２工程）をこの順に備えている。
【００４０】
溶液調製工程では、まず、上述した構成ポリマー鎖成分を有する高分子ブロック共重合体を重合によって得る。次に、高分子ブロック共重合体及び光重合開始剤を可溶な光重合性モノマーに高分子ブロック共重合体及び光重合開始剤を溶解させて、高分子ブロック共重合体と光重合開始剤と光重合性モノマーとを含有するポリマー溶液を調製する。ポリマー溶液には、上記可塑剤等、他の成分を含有させることができる。この溶液調製段階で高分子ブロック共重合体はミクロ相分離構造を形成している。
【００４１】
ポリマー溶液中の高分子ブロック共重合体の含有量は、作製プロセスにおいて粘度を下げるために加熱する必要が無く、室温においてある程度低粘度で流動性を有するポリマー溶液とする観点から、ポリマー溶液の全質量基準で３〜３０質量％が好ましく、５〜２０質量％がより好ましく、７〜１３質量％が更に好ましい。高分子ブロック共重合体の含有量が３質量％未満であると、ミクロ相分離構造を形成する際の偏析力が減少する傾向があり、ミクロ相分離構造の規則性が低下する傾向がある。高分子ブロック共重合体の含有量が３０質量％を超えると、偏析力は増大するものの、粘度が増加するため、流動場印加による配向制御が難化する傾向がある。
【００４２】
光重合開始剤は、活性光線照射により活性化しうる重合開始剤であり、活性光線照射により分子が開裂してラジカルとなり、光重合性を有するポリマー又はモノマーとラジカル重合反応を引き起こすことにより、材料を高分子量化（架橋）させてゲル化を進行させるラジカル型光重合開始剤が挙げられる。光重合開始剤としては、ベンジルジメチルケタール、α−ヒドロキシアルキルフェノン、α−アミノアルキルフェノン等が挙げられる。光重合開始剤としては、より具体的にはＩＲＧＡＣＵＲＥ６５１（チバ・スペシャリティ・ケミカルズ社製）等が挙げられる。これらの光重合開始剤は単独で使用しても良く、２種以上を混合して用いてもよい。光重合開始剤の含有量は、光重合性モノマーの全質量基準で０．０５〜０．５質量％とすることが好ましい。
【００４３】
次に、図２を用いて配向性付与工程について説明する。まず、平坦な主面を有する板状部材（第１部材）１０及び板状部材（第２部材）２０を準備する。板状部材１０，２０は、例えば円形状であり、例えば石英ガラスにより形成されている。板状部材１０，２０の直径は、例えば２０〜１００ｍｍが好ましい。板状部材１０，２０の厚さは、例えば０．５〜１０ｍｍが好ましい。板状部材１０，２０は、形状、構成材料、大きさが互いに同一であることが好ましい。
【００４４】
次に、板状部材１０の主面１０ａ上にポリマー溶液を滴下した後、板状部材１０の主面１０ａと板状部材２０の主面２０ａとが平行になるように、且つ、主面１０ａの中心点Ｃ１と主面２０ａの中心点Ｃ２とが対向するようにポリマー溶液上に板状部材２０を配置して、板状部材１０及び板状部材２０間にポリマー溶液を展開させる。なお、主面１０ａと主面２０ａとが平行になるように板状部材１０と板状部材２０とを対向配置させた後、主面１０ａと主面２０ａとの間にポリマー溶液を注入してもよい。
【００４５】
ポリマー溶液の厚さは、主面１０ａと主面２０ａとの間の距離に相当し、配向制御を更に良好に行うことが可能であり、更に良好な光学特性が得られる観点から、０．０１ｍｍ以上が好ましく、０．０５ｍｍ以上がより好ましく、０．１ｍｍ以上が更に好ましい。また、ポリマー溶液の厚さは、配向制御を更に良好に行うことが可能であり、更に良好な光学特性が得られる観点から、１．００ｍｍ以下が好ましく、０．８ｍｍ以下がより好ましく、０．６ｍｍ以下が更に好ましい。
【００４６】
次に、互いに対向する主面１０ａと主面２０ａとの間にポリマー溶液を介在させた状態で、主面１０ａ及び主面２０ａに垂直な回転軸Ａ２を中心として板状部材１０，２０を相互に逆方向に回転させる。すなわち、板状部材１０を回転方向（第１の方向）Ｄ１に回転させると共に、回転軸Ａ２を中心として板状部材２０を回転方向Ｄ１と逆方向の回転方向（第２の方向）Ｄ２に回転させる。回転軸Ａ２としては、主面１０ａの中心点Ｃ１と主面２０ａの中心点Ｃ２とを通過する軸を採用する。
【００４７】
板状部材１０，２０を同一の回転軸Ａ２を中心として相互に逆方向に回転させることにより、ポリマー溶液に対してそれぞれの板状部材１０，２０の回転方向に回転ずり流動場（回転定常流動場）Ｓ１，Ｓ２を印加することができる。すなわち、ポリマー溶液における板状部材１０側の部分に対して回転方向Ｄ１に回転ずり流動場Ｓ１を印加することが可能であり、ポリマー溶液における板状部材２０側の部分に対して回転方向Ｄ２に回転ずり流動場Ｓ２を印加することが可能である。これにより、ポリマー溶液中の高分子ブロック共重合体のシリンダー状ミクロドメイン構造が回転軸Ａ２を中心として同心円状に配向したミクロ相分離構造が形成される。
【００４８】
板状部材１０，２０がポリマー溶液に印加する回転ずり流動場Ｓ１，Ｓ２の大きさは、互いに略同一であることが好ましい。このような観点から、板状部材１０，２０の回転数は互いに略同一であることが好ましい。また、板状部材１０，２０の回転数は、ポリマー溶液の厚さに応じて適宜選択されるが、ポリマー溶液の厚さが０．０１〜１．００ｍｍである場合には、０．１〜５０ｒｐｍが好ましく、１〜２５ｒｐｍがより好ましい。ポリマー溶液の温度は室温（２５℃）が好ましく、流動場の印加時間は５〜１２０分が好ましい。
【００４９】
アニール工程では、配向性付与工程において形成されたミクロ相分離構造を有するポリマー溶液をアニールして、ミクロ相分離構造の規則性を向上させる。アニール温度としては、１５〜１００℃が好ましい。
【００５０】
光重合工程では、ポリマー溶液に活性光線（例えば紫外線）を照射することにより、ポリマー溶液中の光重合性モノマーを重合させる。これにより、配向性付与工程において形成されたミクロ相分離構造を保持しつつ簡易な方法でミクロ相分離構造を固定化することができる。
【００５１】
以上により、本実施形態に係る光学素子１を得ることができる。
【００５２】
本実施形態に係る光学素子の製造方法では、配向性付与工程において、互いに対向する板状部材１０の主面１０ａと板状部材２０の主面２０ａとの間に、高分子ブロック共重合体を含むポリマー溶液を介在させた状態で、主面１０ａ及び主面２０ａに垂直な回転軸Ａ２を中心として板状部材１０及び板状部材２０を相互に逆方向に回転させることにより、ミクロ相分離構造５のシリンダー状ミクロドメイン構造７が溶液状態において、回転軸Ａ２を中心として同心円状に配向し且つ高分子フォトニック結晶３の厚さ方向の中心面Ｐを基準として面対称に形成される。そして、光重合工程において、ポリマー溶液中の光重合性モノマーを重合させることにより、配向性付与工程で得られたミクロ相分離構造５の配向状態を保持しつつミクロ相分離構造５を固定化して高分子フォトニック結晶３を得ることができる。このような高分子フォトニック結晶３を備える光学素子１では、板状部材１０の主面１０ａ側に位置する高分子フォトニック結晶３の主面３ｂ側と、板状部材２０の主面２０ａ側に位置する高分子フォトニック結晶３の主面３ａ側とで光学特性を均質化することが可能であり、従来に比して光学特性を向上させることができる。
【００５３】
なお、本実施形態では、配向性付与工程において板状部材１０と板状部材２０とを同時に回転させることで、ポリマー溶液の両側から同時に回転ずり流動場を印加している。これに対し、板状部材１０と板状部材２０とを同時に回転させることなく、一方の板状部材のみを回転させた後に他方の板状部材のみを回転させた場合には、主面１０ａ側におけるミクロ相分離構造の配向状態と主面２０ａ側におけるミクロ相分離構造の配向状態とを均質化することができず、充分な対称性を有するミクロ相分離構造を得ることはできない。
【００５４】
本発明は上述の実施形態に限られず、様々な変形態様が可能である。例えば、光学素子としては、偏光フィルムの他、例えばノッチフィルター、ダイクロイックミラー、レーザー共振器が挙げられる。また、上述の実施形態では、板状部材は円形状であるがこれに限られるものではなく、例えば矩形状であってもよい。
【実施例】
【００５５】
以下、本発明に関して実施例を挙げて具体的に説明するが、本発明はこれらに限定されるものではない。
【００５６】
（フィルム作製）
高分子ブロック共重合体：ポリスチレン−ｂ−ポリ（tert−ブチルメタクリレート）（ＰＳ−ｂ−Ｐ（ｔ−ＢＭＡ））（重量平均分子量１，５００，０００［ｇ/ｍｏｌ］、ＰＳ：Ｐ（ｔ−ＢＭＡ）＝６４：３６［ｖｏｌ％］）を１，４−ビス（アクリロイルオキシ）ブタンとフタル酸ジオクチルが質量比７０：３０の混合溶媒に８質量％となるように溶解させ、光重合開始剤としてイルガキュア６５１（チバスペシャリティケミカル社製）を１，４−ビス（アクリロイルオキシ）ブタンの含有量に対して０．３質量％となるように溶解させた溶液を調製した。
【００５７】
この溶液を円形の石英ガラス板（直径２５ｍｍ、厚さ２ｍｍ）の主面上に滴下し、厚さ０．６ｍｍのリング状スペーサを介して同様の円形の石英ガラス板で溶液をリング状スペーサの内側に配置するように上下に挟み、溶液を円形のまく状に展開させた。なお、石英ガラス板の対向する主面の間の距離は０．６ｍｍとした。
【００５８】
次に、ガラス板を回転数２５ｒｐｍで１０分回転させて、シリンダー状のミクロ相分離構造を形成している溶液（温度２５℃）に対して回転ずり流動場を印加した。この際、片側（上側）のガラス板のみを回転させた場合と、両方のガラス板を回転させた場合の２種類の回転ずり流動場印加方法を採った。高分子ブロック共重合体を含有する溶液における回転ずり流動場を印加した領域には、高分子ブロック共重合体のシリンダー状ミクロドメイン構造が同心円状に配向したミクロ相分離構造が形成された。
【００５９】
回転ずり流動場を印加した後、余分な力が加わらないようにして２５度で７２時間アニールした。その後、紫外線を照射して、回転ずり流動場により配向制御した高分子フォトニック結晶フィルムを得た。高分子フォトニック結晶フィルムの厚さは０．６ｍｍであった。
【００６０】
（配向性評価）
流動場印加によって配向制御されたミクロ相分離構造の規則性を大型放射光施設ＳＰｒｉｎｇ８  ビームライン１９Ｂ２の超小角Ｘ線散乱測定によって評価した。流動方向からＸ線を入射して散乱パターンの厚さ方向依存性を評価した。
【００６１】
図３，４は、高分子フォトニック結晶フィルムの２次元超小角Ｘ線散乱パターンを示す図面である。図５，６は、高分子フォトニック結晶フィルムにおける一次ピークの散乱強度の方位角依存性を示す図面である。なお、図３，５は、結晶の両側から配向制御した高分子フォトニック結晶フィルムの測定結果であり、図４，６は、結晶の片側から配向制御した高分子フォトニック結晶フィルムの測定結果である。図３〜６において、（ａ）はフィルム表面付近（流動場印加側）の測定結果であり、（ｂ）はフィルムの厚さ方向の中心付近の測定結果である。図７は、フィルムの厚さ方向の位置と一次ピークにおける方位角方向の半値全幅との関係を示す図面である。
【００６２】
図３〜７に示されるように、両方のガラス板を回転させて得られたフィルムの方が、片方のガラス板を回転させて得られたフィルムに比べて溶液に効果的に流動場を印加することができるため、方位角方向の乱れが少なく、また、フィルム厚さ方向の均質性が高いことが示された。
【００６３】
（光学特性評価）
作製したフィルムの偏光透過特性を評価した。シリンダー状ミクロ相分離構造のシリンダー軸に対して電場振幅方向が垂直なＴＥ偏光、及び、電場振幅方向が平行なＴＭ偏光のそれぞれの偏光透過スペクトルを図８に示す。図８に示されるように、両方のガラス板を回転させて得られた高分子フォトニック結晶フィルムの方が、片方のガラス板を回転させて得られたフィルムに比べて４３０ｎｍ付近におけるＴＥ偏光、ＴＭ偏光の透過率の差が大きく、偏光制御フィルタとして高い光学特性を有していることが示された。
【符号の説明】
【００６４】
１…光学素子、３…高分子フォトニック結晶、３ａ，３ｂ…主面、５…ミクロ相分離構造、７…シリンダー状ミクロドメイン構造、１０…板状部材（第１部材）、２０…板状部材（第２部材）、１０ａ，２０ａ…主面、３０…ポリマー溶液、Ａ１…中心軸、Ａ２…回転軸、Ｃ１，Ｃ２…中心点、Ｐ…中心面、Ｄ１，Ｄ２…回転方向、Ｓ１，Ｓ２…回転ずり流動場。
【図１】
0005508195.tif 000002
【図２】
0005508195.tif 000003
【図５】
0005508195.tif 000004
【図６】
0005508195.tif 000005
【図７】
0005508195.tif 000006
【図８】
0005508195.tif 000007
【図３】
0005508195.tif 000008
【図４】
0005508195.tif 000009